(57)【要約】【課題】膜欠陥の少ない高性能の発熱体ＣＶＤ装置及び発熱体ＣＶＤ法を提供すること。【解決手段】基体２を収容する真空容器１と、該真空容器１内に原料ガスを供給するガス供給手段７と、該ガス供給手段７より供給される原料ガスに接触するように配置された発熱体４と、ガス供給手段７と基体２との間に配置され、且つガス供給手段７からの原料ガスを通過させるための穴部９ａを有する遮蔽部材９と、を備えた発熱体ＣＶＤ装置を構成する。【選択図】図１
2006009111.tif 000002
【特許請求の範囲】
【請求項１】
基体を収容する真空容器と、該真空容器内に原料ガスを供給するガス供給手段と、該ガス供給手段より供給される原料ガスに接触するように配置された発熱体と、前記ガス供給手段と前記基体との間に配置され、且つ前記ガス供給手段からの原料ガスを通過させるための穴部を有する遮蔽部材と、を備えたことを特徴とする発熱体ＣＶＤ装置。
【請求項２】
前記遮蔽部材は前記ガス供給手段の周囲に沿って配置されていることを特徴とする請求項１に記載の発熱体ＣＶＤ装置。
【請求項３】
前記遮蔽部材は円筒状を成し、且つ前記遮蔽部材は、その軸方向に略平行な回転軸を中心に回転することを特徴とする請求項１または請求項２に記載の発熱体ＣＶＤ装置。
【請求項４】
前記遮蔽部材に形成される穴部の開口面積は０．０１ｍｍ２〜１００ｍｍ２、その形成密度は１×１０３個／ｍ２〜１×１０８個／ｍ２にそれぞれ設定されていることを特徴とする請求項１乃至請求項３のいずれかに記載の発熱体ＣＶＤ装置。
【請求項５】
基体及び発熱体を収容する真空容器内にガス供給手段によって原料ガスを供給するとともに、該原料ガスを前記発熱体の発する熱によって分解し、その分解成分を基体上に堆積させて層形成を行う発熱体ＣＶＤ法において、
前記ガス供給手段と前記基体との間に、前記ガス供給手段からの原料ガスを通過させるための穴部を有する円筒状の遮蔽部材を前記ガス供給手段の周囲に沿って配置するとともに、該遮蔽部材を、その軸方向に略並行な回転軸を中心に回転させながら、前記原料ガスの供給及び前記発熱体の発熱を行うことを特徴とする発熱体ＣＶＤ法。
【発明の詳細な説明】
【技術分野】
【０００１】
本発明は、原料ガスを発熱体の発する熱で分解することにより、分解成分を堆積させて成膜を行う発熱体ＣＶＤ装置及び発熱体ＣＶＤ法に関するものである。
【背景技術】
【０００２】
各種半導体デバイスの成膜には、ＣＶＤ法が多く用いられている。ＣＶＤ法にはプラズマＣＶＤ法、熱ＣＶＤ法、発熱体ＣＶＤ法がある。このうち、発熱体ＣＶＤ法は原料ガスを発熱体の熱によって分解し、これを基体上に成膜するという成膜方法であり、熱ＣＶＤ法に比べて成膜中の基体の温度を低くできるため、基体材料の使用範囲を広くすることができる上に、プラズマＣＶＤ法のように基体上の膜がプラズマによってダメージを受けることもないことから、種々の基体上に良質の膜を得ることができる成膜方法として注目されている。
【０００３】
かかる従来の発熱体ＣＶＤ装置は、例えば図８に示す如く、基体２２及び基体保持手段２３を収容する真空容器２１と、該真空容器２１内に原料ガスを供給するガス供給手段２７と、該ガス供給手段２７より供給される原料ガスに接触するように真空容器２１内に配置された発熱体２４と、を備えた構造のものが知られている。
【０００４】
この発熱体ＣＶＤ装置を用いて、例えば、円筒状基体上にａ−Ｓｉ層を形成する場合、下記の工程を経て成膜される。
【０００５】
（１）まず、真空ポンプを用いて真空容器２１内を真空状態に保持する。
【０００６】
（２）次に、円筒基体２２を円筒の中心軸を中心に回転させるとともに、ａ−Ｓｉ層を形成するための原料ガスを、ガス供給手段２７を用いて真空容器２１内に供給し、該供給した原料ガスを発熱体２４に接触させつつ発熱体２４を１２００℃〜２５００℃で加熱する。
【０００７】
その結果、発熱体２４の熱によって原料ガスが分解され、該分解によって生成されたＳｉが基体２２上に堆積され、基体２２上にａ−Ｓｉ層が形成される。なお、原料ガスとしては、例えばＳｉＨ４が使用され、その希釈ガスとしてＨ２が使用される。また、ＳｉＨ４とＨ２との混合比はガスタンクの減圧弁やマスフローコントローラーなどを用いて調整される。
【特許文献１】特許第３１４５５３６号公報
【発明の開示】
【発明が解決しようとする課題】
【０００８】
ところで、上述した従来の発熱体ＣＶＤ装置においては、原料ガスの分解時、原料ガスの分解成分は基体２２上のみならずガス供給手段２７の表面にも堆積する。
【０００９】
一方、ガス供給手段２７は基体２２と異なり成膜中に静止していることから、その表面に堆積する膜の厚みは比較的大きなものとなりやすく、それ故、ガス供給手段２７の表面の膜は剥離しやすい傾向にあった。
【００１０】
また基体２２が静止している場合であっても、発熱体２４が基体２２よりもガス供給手段２７に近い位置に配設されていると、ガス供給手段２７の表面に堆積する膜の厚みは大きなものとなりやすく、基体２２が回転している場合と同様に、ガス供給手段２７の表面に付着した膜は剥離しやすい傾向にあった。
【００１１】
しかしながら、ガス供給手段２７の表面の膜が剥離した場合、その膜が基体２２上に付着するおそれがあり、この場合、その剥離物によって基体上のａ−Ｓｉ層中に欠陥が生じやすくなり、膜質に悪影響を与えていた。
【００１２】
本発明は上記問題点に鑑み案出されたものであり、その目的は膜欠陥の少ない高性能の発熱体ＣＶＤ装置及び発熱体ＣＶＤ法を提供することにある。
【課題を解決するための手段】
【００１３】
本発明の発熱体ＣＶＤ装置は、基体を収容する真空容器と、該真空容器内に原料ガスを供給するガス供給手段と、該ガス供給手段より供給される原料ガスに接触するように配置された発熱体と、前記ガス供給手段と前記基体との間に配置され、且つ前記ガス供給手段からの原料ガスを通過させるための穴部を有する遮蔽部材と、を備えたことを特徴とする。
【００１４】
また本発明の発熱体ＣＶＤ装置は、上記発熱体ＣＶＤ装置において、前記遮蔽部材は前記ガス供給手段の周囲に沿って配置されていることを特徴とする。
【００１５】
更に本発明の発熱体ＣＶＤ装置は、上記発熱体ＣＶＤ装置において、前記遮蔽部材は円筒状を成し、且つ前記遮蔽部材は、その軸方向に略平行な回転軸を中心に回転することを特徴とする。
【００１６】
また本発明の発熱体ＣＶＤ装置は、上記発熱体ＣＶＤ装置において、前記遮蔽部材に形成される穴部の開口面積は０．０１ｍｍ２〜１００ｍｍ２、その形成密度は１×１０３個／ｍ２〜１×１０８個／ｍ２にそれぞれ設定されていることを特徴とする。
【００１７】
一方、本発明の発熱体ＣＶＤ法は、基体及び発熱体を収容する真空容器内にガス供給手段によって原料ガスを供給するとともに、該原料ガスを前記発熱体の発する熱によって分解し、その分解成分を基体上に堆積させて層形成を行う発熱体ＣＶＤ法において、前記ガス供給手段と前記基体との間に、前記ガス供給手段からの原料ガスを通過させるための穴部を有する円筒状の遮蔽部材を前記ガス供給手段の周囲に沿って配置するとともに、該遮蔽部材を、その軸方向に略並行な回転軸を中心に回転させながら、前記原料ガスの供給及び前記発熱体の発熱を行うことを特徴とする。
【発明の効果】
【００１８】
本発明によれば、基体を収容する真空容器と、該真空容器内に原料ガスを供給するガス供給手段と、該ガス供給手段より供給される原料ガスに接触するように配置された発熱体と、前記ガス供給手段と前記基体との間に配置され、且つ前記ガス供給手段からの原料ガスを通過させるための穴部を有する遮蔽部材と、を備えていることから、成膜中にガス供給手段の表面に原料ガスの分解成分が付着しようとしても、遮蔽部材によって良好にブロックされる。従って、従来のようにガス供給手段に付着した堆積物が剥離して基板上に付着し、基体上に成膜される層中に欠陥が生じることが抑制され、良好な層形成を実現できる。
【発明を実施するための最良の形態】
【００１９】
以下、本発明を添付図面に基づいて詳細に説明する。
【００２０】
図１は本発明の一実施形態にかかる発熱体ＣＶＤ装置内の側面図、図２は図１の発熱体ＣＶＤ装置内の上面図であり、同図に示す発熱体ＣＶＤ装置は、大略的に、基体２を収容する真空容器１と、該真空容器１内に原料ガスを供給するガス供給手段７と、該ガス供給手段７より供給される原料ガスに接触するように配置された発熱体４と、ガス供給手段７と基体２との間に配置された遮蔽部材９を備えた構造を有している。
【００２１】
真空容器１は、その内部に基体２や基体支持体３、発熱体４、ガス供給手段７、を収容すべく中空状態に形成されており、基体２の出し入れができるように容器の一部、例えば上蓋が開閉可能に形成される。また真空容器１はガス供給手段７によって導入された原料ガスを排気する際に用いられるガス排気口６を有している。
【００２２】
真空容器１内に収容される基体２としては、円筒状もしくは平板状のものなど、種々の形状のものが使用可能であり（図１では円筒状）、円筒状基体を用いる場合、その内部に円筒状を成す基体支持体を挿入することで真空容器１内にセットされる。また平板状基体を用いる場合、複数個の基体２を略円筒状あるいは多面体状になるように基体支持体上に配置することで真空容器１内にセットされる。
【００２３】
基体２の材質としては、導電性、または絶縁性、あるいは絶縁性基体の表面に導電層を形成したものが使用される。導電性基体としては、例えばアルミニウム（Ａｌ）、ステンレススチール（ＳＵＳ）、鉄（Ｆｅ）、ニッケル（Ｎｉ）、クロム（Ｃｒ）、マンガン（Ｍｎ）、銅（Ｃｕ）、チタン（Ｔｉ）等の金属またはこれらの合金が挙げられる。絶縁性基体としては、ホウ珪酸ガラスやソーダガラス、パイレックス（R）ガラス等のガラスやセラミックス、石英、サファイアなどの無機絶縁物、あるいはフッ素樹脂、ポリカーボネート、ポリエチレンテレフタレート、ポリエステル、ポリエチレン、ポリプロピレン、ポリスチレン、ポリアミド、ビニロン、エポキシ、マイラー等の合成樹脂絶縁物が挙げられる。また絶縁性基体上に導電層を形成する場合、導電層の材料としてはＩＴＯ（インジウム、錫、酸化物）や酸化錫、酸化鉛、酸化インジウム、ヨウ化銅やＡｌ、Ｎｉ、金（Ａｕ）等が挙げられ、かかる導電層は従来周知の薄膜形成技術、例えば、真空蒸着法、活性反応蒸着法、イオンプレーティング法、ＲＦスパッタリング法、ＤＣスパッタリング法、ＲＦマグネトロンスパッタリング法、ＤＣマグネトロンスパッタリング法、熱ＣＶＤ法、プラズマＣＶＤ法、スプレー法、塗布法、浸漬法などで形成される。なお、基体２をＡｌにより円筒状に形成する場合、従来周知の押出加工法を採用することにより製作される。
【００２４】
また上述の基体２を支持する基体支持体３は、円筒状基体を支持する場合には外形が円筒状に形成される。なお、平板状基体を支持する場合には外形が平板状もしくは多角柱状に形成される。
【００２５】
また基体支持体３は、その内部に加熱手段や冷却手段、温度検出手段を有しており、温度検出手段で基体支持体３の温度を検出するとともに、該検出した温度をモニタリングしながら、図示しない温度調節器を用いて加熱手段と冷却手段を制御することによって、基体温度を所望の温度に維持している。なお、成膜中の基体温度はａ−Ｓｉ系、あるいはａ−ＳｉＣ系の材料を堆積させる場合、１００〜５００℃、好適には２００〜３５０℃の一定温度に制御される。また加熱手段としては、ニクロム線やシーズヒーター、カートリッジヒーターなどの電気的なものや、油などの熱媒体が使用され、冷却手段としては空気や窒素ガス等の気体や水、油などからなる冷却媒体が使用され、これらが基体支持体３の内部を循環するように流動させることが好ましい。温度検出手段としては、サーミスタや熱電対などが用いられる。
【００２６】
この基体支持体３は、成膜時、回転モーター等の回転手段１８に接続された回転伝達手段２０によって基体２と共に回転させることが好ましく、これによって発熱体４によって分解された原料ガスの分解成分を基体表面の全体にわたり被着させることができ、略一様な膜厚分布を得ることができる。なお、基体支持体３の回転速度としては、１ｒｐｍ〜１０ｒｐｍが好ましい。なお、回転伝達手段２０は真空中で接続や切り離しが可能なように構成される。このような接続機構としては電流接続端子とソレノイドの組み合わせやスリップリングとブラシの組み合わせ等が用いられる。また回転や搬送の動力の伝達については、ギヤ同士の組み合わせやギヤとソレノイドの組み合わせ等が用いられる。
【００２７】
一方、真空容器１の内部には、上述の基体２に対して略平行に配される発熱体４が単数、もしくは複数配設され、これら発熱体４はガス供給手段７から供給される原料ガスに接触するように配設されている。
【００２８】
この発熱体４は抵抗材料により形成されており、両端に接続される電極５を介して電力が供給されると、ジュール発熱を起こし、対応する原料ガスを分解するのに必要な温度（例えば１２００℃〜２５００℃）となる。
【００２９】
なお、発熱体４の抵抗材料としては、原料ガスと触媒反応あるいは熱分解反応を起こして、その反応生成物を堆積種とし、且つ発熱体自身が昇華や蒸発により堆積される膜中に混入しにくいものが用いられ、例えば、タングステン（Ｗ）、白金（Ｐｔ）、パラジウム（Ｐｄ）、モリブデン（Ｍｏ）、Ｔｉ、ニオブ（Ｎｂ）、タンタル（Ｔａ）、コバルト（Ｃｏ）、Ｎｉ，Ｃｒ，Ｍｎやそれらの合金などが好適に使用される。発熱体４の抵抗材料は比較的融点が大きいことが好ましく、例えば融点が２６００℃〜３４００℃の抵抗材料が好ましい。
【００３０】
発熱体４の形状としては、本実施形態のような線状や、あるいは、図３、図４に示すように、円筒状基体２よりもひと周り大きな径を有する筒状が挙げられる。線状に成す場合、上述の電気抵抗材料で製作されたワイヤやフィラメント、リボン等を１本単体で構成したり、複数本を束ねて構成したりすることが考えられる。また筒状を成す場合、上述の抵抗材料で製作されたワイヤやフィラメント、リボン等を格子状、網目状に組み合わせて筒状としたり、筒状板体に円形や三角形、正方形、長方形、菱形、六角形など種々の形状の通気孔をパンチングや電気鋳造法などを用いて多数設けたりしたものなどが考えられる。
【００３１】
発熱体４の配設位置は、発熱体４の発熱によって生成された堆積種（分解成分）を基体に向けて効率的に輸送するため、あるいは、発熱体４からの輻射熱による基体や膜への損傷を防止するため、基体２に対して３〜１００ｍｍ、好適には５〜５０ｍｍ、更に好適には１０〜４０ｍｍの間隔を空けた箇所に設定される。また発熱体４が筒状を成す場合、基体２と発熱体４が略等しい距離の間隔を空けるように両者の中心軸が略一致するように配置される。
【００３２】
また発熱体４の両端に接続されている電極５は、外部からの電源電力を発熱体４に供給するための給電配線として機能するものであり、例えばＡｌやＣｕ、Ａｕ、Ａｇなどの金属材料により形成される。このような電極５と発熱体４との電気的接続は、例えば、両者を、圧着端子を介して接続することが考えられる。
【００３３】
一方、原料ガスを真空容器１内に供給するガス供給手段７は、供給される原料ガスが発熱体４の表面に接触するように配置されており、例えば、発熱体４が基体２とガス供給手段７との間に位置するように配置される。
【００３４】
ガス供給手段７は、中空構造を有する筐体に多数のガス吹き出し孔７ａを形成した構造を有しており、その一部が図示しないガス導入管を介して複数のガスタンクに接続されている。これらのガスタンクにはＳｉＨ４やＨ２、Ｃ２Ｈ２など各種のガスが貯蔵されており、これらのガスタンクの減圧弁やマスフローコントローラーなどを用いることでガス供給手段７に導入されるガス成分が調整される。そして、ガス供給手段７に導入された原料ガスは、ガス吹き出し孔７ａを介して真空容器１内に供給され、該供給された原料ガスが発熱体４に接触する。原料ガスの発熱体４に対する接触を容易にするためには、ガス吹き出し孔７ａは筐体の発熱体側表面に設けることが好ましい。なお、ガス吹き出し孔７ａの形状としては、円形や三角形、正方形、長方形、菱形、六角形、スリット形状など、種々の形状が考えられる。
【００３５】
ガス供給手段７の筐体は、筒状や線状（長尺状）など種々の形状が考えられ、真空容器１と別体としても良いし、少なくとも一部一体化させても良いが、一体化させた方が装置の部品点数を少なくすることができるため、発熱体ＣＶＤ装置の構成を簡素化できる点でメリットがある。ガス供給手段７の筐体と真空容器１とを別体化する場合、真空容器１の内壁と、該内壁よりも内側に内周面を設け、該内周面と内壁とで筐体を構成するようにしても良いし、ガス供給手段７の筐体を真空容器１の内壁に嵌め合わせるようにしても良く、前者の例として図４のガス供給手段７が考えられる。なお、ガス供給手段７を線状（長尺状）とする場合、例として図１のガス供給手段７が考えられ、この場合、原料ガスを効率的に発熱体４に接触させるため、発熱体４を線状にすることが好ましい。
【００３６】
このようなガス供給手段７より供給される原料ガスは、基体への成膜物が電子写真用感光体に使用されるａ−Ｓｉ系の膜である場合、ＳｉとＨとからなる化合物やシリコンと水素以外のハロゲン元素とからなる化合物、例えば、ＳｉＨ４、Ｓｉ２Ｈ６、Ｓｉ３Ｈ８、ＳｉＦ４、ＳｉＣｌ４、ＳｉＣｌ２Ｈ２等が用いられる。
【００３７】
また原料ガスとともに供給される希釈用ガスとしては、Ｈ２、Ｎ２、Ｈｅ、Ａｒ、Ｎｅ、Ｘｅ等が用いられる。原料ガスとともに供給される価電子制御ガス（膜中の価電子数を制御するガス）には、Ｐ型不純物として元素周期律表第III族Ｂの元素（Ｂ，Ａｌ，Ｇａなど）を含む化合物、例えばＢ２Ｈ６．Ｂ（ＣＨ３）３、Ａｌ（ＣＨ３）３，Ａｌ（Ｃ２Ｈ５）３、Ｇａ（ＣＨ３）３などが用いられる。Ｎ型不純物としては元素周期律表第Ｖ族Ｂの元素（Ｐ，Ａｓ，Ｓｂなど）を含む化合物、例えばＰＨ３、Ｐ２Ｈ４、ＡｓＨ３、ＳｂＨ３などが用いられる。またバンドギャップ調整用ガスとしては、バンドギャップを拡大する元素であるＣ、Ｎ、Ｏを含む化合物、例えばＣＨ４、Ｃ２Ｈ２、Ｃ３Ｈ８、Ｎ２、ＮＨ３、ＮＯ、Ｎ２Ｏ、ＮＯ２、Ｏ２、ＣＯ、ＣＯ２等やバンドギャップを狭める元素であるＧｅ，Ｓｎを含む化合物、例えばＧｅＨ４、ＳｎＨ４、Ｓｎ（ＣＨ３）３等が用いられる。
【００３８】
また基体への成膜物が電子写真用感光体に使用されるａ−ＳｉＣ系の膜である場合、原料ガスとしてはａ−Ｓｉ系の膜を形成するのと同様のガスに加え、ＣＨ４、Ｃ２Ｈ２、Ｃ３Ｈ８、ＣＯ、ＣＯ２など、Ｃを含んだ化合物が使用される。
【００３９】
またａ−ＳｉＣ系の膜を成膜する場合に原料ガスとともに供給される希釈ガスとしては、ａ−Ｓｉ系の膜を成膜する場合に使用する希釈ガスと同様のガスが用いられる。またバンドギャップ調整用ガスとしては、バンドギャップを拡大する元素であるＣ、Ｎ、Ｏを含む化合物、例えばＣＨ４、Ｃ２Ｈ２、Ｃ３Ｈ８、Ｎ２、ＮＨ３、ＮＯ、Ｎ２Ｏ、ＮＯ２、Ｏ２、ＣＯ、ＣＯ２等が用いられる。
【００４０】
なお、上述した原料ガスや価電子制御ガス、バンドギャップ調整用ガスの流量やこれらのガスの混合比は、減圧弁やマスフローコントローラー等を用いることにより所望の値に調整される。また成膜時のガス圧力は、供給された原料ガスが発熱体の熱によって効率的に分解されるとともに、反応生成物同士の２次反応を抑制するために、０．１〜３００Ｐａ，好適には２〜６Ｐａに設定される。なお、良質の膜を得る為には、成膜開始に先立って、基体２がセットされた真空容器１内を一旦１×１０−２Ｐａ程度まで高真空に排気することで真空容器１内の水分や残留ガスを除去しておくことが好ましい。
【００４１】
一方、ガス供給手段７と基体２との間には、より具体的にはガス供給手段７と発熱体４との間には遮蔽部材９が配置されている。
【００４２】
この遮蔽部材９は、ガス供給手段７の周囲を取り囲むように円筒状に形成されており、その表面には、図５（ａ）や（ｂ）に示す如く、ガス供給手段７のガス吹き出し孔７ａから供給される原料ガスが発熱体４に到達できるように多数の穴部９ａが網目状に設けられている。
【００４３】
この遮蔽部材９は、成膜中にガス供給手段７の表面に原料ガスの分解成分が付着しようとするのを防止するとともに、仮にガス供給手段７の表面に原料ガスの分解成分が付着し、該付着物がガス供給手段７より剥離しても、その剥離物が基体２上に付着する確率を低下させるためのものである。
【００４４】
このため、成膜中にガス供給手段７の表面に原料ガスの分解成分が付着しようとしても、遮蔽部材９によって良好にブロックされる。また仮にガス供給手段７に上記分解成分が多量に付着し、これが剥離しても、該剥離物が基体２上に付着することが遮蔽部材９によって良好に抑制される。従って、基体２上に成膜される層中に欠陥が生じることが抑制され、良好な層形成を実現できる。なお、遮蔽部材９によって原料ガスの分解成分のガス供給手段７への付着が防止された場合、遮蔽部材９の表面には上記分解成分が多少なりとも堆積することになるが、遮蔽部材９を後述するように回転させておけば、分解成分の堆積が遮蔽部材９の表面全体にわたり行われることになり、局所的に分解成分が堆積して厚みが大きくなり、遮蔽部材９より堆積物が剥離することが良好に防止される。
【００４５】
遮蔽部材９に形成される穴部９ａの開口面積は０．０１ｍｍ２〜１００ｍｍ２に、形成密度は１×１０３個／ｍ２〜１×１０８個／ｍ２にそれぞれ設定することが好ましい。
【００４６】
穴部９ａの開口面積が大きすぎると、原料ガスの分解成分がガス供給手段７の表面に付着する量が多くなったり、上記剥離物が穴部９ａを通過して基体２上に付着してしまう可能性が高くなる。一方、穴部９ａの開口面積が小さすぎると、原料ガスの分解成分が付着して穴部９ａが詰まりやすくなる。
【００４７】
この遮蔽部材９の材料としては、発熱体４からの輻射熱に耐えうる材料であれば、金属材料、無機絶縁材料、有機絶縁材料等、種々の材料を広範囲に選択することができるが、穴部９ａの形成の容易さから金属材料により遮蔽部材９を形成することが好ましい。なお、金属材料としては、アルミニウム（Ａｌ）、ステンレススチール（ＳＵＳ）、鉄（Ｆｅ）、ニッケル（Ｎｉ）、クロム（Ｃｒ）、マンガン（Ｍｎ）、銅（Ｃｕ）、チタン（Ｔｉ）等が挙げられる。無機絶縁材料としては、ホウ珪酸ガラス、ソーダガラス、パイレックス（R）ガラス等のガラスや、アルミナ、ジルコニア等のセラミックス、石英、サファイア等が挙げられる。有機絶縁材料としては、フッ素樹脂、ポリカーボネート、ポリエチレンテレフタレート、ポリエステル、ポリエチレン、ポリプロピレン、ポリスチレン、ポリアミド、ビニロン、エポキシ、マイラー等が挙げられる。
【００４８】
遮蔽部材９は、例えば、図３や図４に示すように、ガス供給手段７が真空容器１の内壁に沿って形成されている場合であっても、適用可能であり、この場合、例えば、同様にガス供給手段７の周囲に沿って配置させるべく、ガス供給手段７よりも一回り小さい形状に形成すればよい。
【００４９】
尚、遮蔽部材９は、金属材料から成る場合、従来周知の引抜き法、あるいは押出し法により所定形状に製作される。またセラミックスから成る場合、アルミナやジルコニアなどのセラミック原料にＹ２Ｏ３などの焼結助剤を所定量添加・混合し、中和共沈または加水分解などの方法により反応・固溶させ、しかる後、得られた原料を押出成形やプレス成形、射出成形などにより所定形状に成形し、これを高温で焼成することにより形成される。
【００５０】
一方、遮蔽部材９に端部には回転モーター等の回転手段１９と、回転手段１９の動力を伝達する回転伝達手段８が接続されており、該回転手段１９の動力を利用して遮蔽部材９の回転が行われる。
【００５１】
従って、上述したように遮蔽部材９の表面に付着した堆積物が遮蔽部材９より剥離することが良好に防止される。
【００５２】
なお、上記回転数は好ましくは０．１ｒｐｍ〜６０ｒｐｍに、更に好ましくは１ｒｐｍ〜１０ｒｐｍに設定する。
【００５３】
かくして上述の発熱体ＣＶＤ装置は、ガス供給手段７から真空容器１内に供給される原料ガスを発熱体４に接触させつつ発熱体４を発熱させるとともに、その熱によって原料ガスを分解し、該分解された原料ガス成分を基体２上に堆積させることによって成膜を行うことにより発熱体ＣＶＤ装置として機能する。
【００５４】
なお、本発明の要旨を逸脱しない範囲内において種々の変更・改良が可能である。例えば上述の実施形態においては、複数層を順次積層する場合について説明したが、単層を成膜する場合であっても適用可能であることはいうまでもない。
【００５５】
また上述の実施形態においては、発熱体４を１個設けるようにしたが、２個以上であっても適用可能である。
【００５６】
更に上述の実施形態においては、主として基体支持体３、基体２ともに円筒状の場合について説明したが、図６に示すごとく、基体支持体３、基体２ともに平板状の場合にも適用可能である。
【実施例】
【００５７】
次に上述した作用効果を具体的な実施例で確かめる。本実施例は本発明の範囲を限定するものではない。本実施例は、図７に示すようなＡｌ基体１０の上面にキャリア注入阻止層１１、光導電層１２、表面保護層１３からなる感光層を有するａ−Ｓｉ感光体１４を、本発明の発熱体ＣＶＤ装置（実施例１〜２）と、従来の発熱体ＣＶＤ装置（比較例１）を用いてそれぞれ作製し、作製したａ−Ｓｉ感光体を京セラミタ製レーザープリンタ（ＥＣＯＳＹＳ ＦＳ−３８００）に搭載して画像出力を行い、画像の黒点数を評価するというものである。
【００５８】
画像の黒点数の評価は、実施例1〜２、比較例１のいずれにおいても、上記レーザープリンタを用いてＡ４用紙に白ベタ印刷を行い、得られた画像から感光体表面に存在する直径０．１ｍｍ以上０．２ｍｍ未満の黒点の数量と、直径０．２ｍｍ以上の黒点の数量とをそれぞれ測定する作業を１０回行い、これらの平均黒点数を算出することにより行った。
【００５９】
なお、画像の黒点は、遮蔽部材から剥離した堆積物が基体に付着することによって、その部分に成膜欠陥が生じた場合に発生するものであり、例えば黒点数が大きい場合は、基体上に付着する堆積物が多く、黒点数が小さい場合は、基体上に付着する堆積物が少ないことを意味する。
【００６０】
実施例１〜２に用いられた発熱体ＣＶＤ装置においては、図１に示す構成を有する発熱体ＣＶＤ装置を用いた。具体的には、径が０．５ｍｍで純度９９．９％のタンタルワイヤー１本を用いて発熱体を線状に構成し、基体の加熱手段にはカートリッジヒーターを用いた。また遮蔽部材としてはステンレススチールからなる円筒状で、直径０．５ｍｍの円形の穴部が４×１０６個／ｍ２の密度で形成されているものを使用した。また実施例１、２では遮蔽部材の回転速度を１ｒｐｍ、１０ｒｐｍにそれぞれ設定した。比較例１では遮蔽部材は設けていない図８に示す構成を有する従来の発熱体ＣＶＤ装置を用いており、遮蔽部材が無いという点以外は実施例１と同様の構成である。
【００６１】
ａ−Ｓｉ感光体１４の作製は、上述の発熱体ＣＶＤ装置の真空容器内に表面を鏡面仕上げした直径３０ｍｍ、長さ２５４ｍｍの円筒状Ａｌ基体を１本セットし、成膜前に基体温度を２５０℃に保持しながら真空容器内の真空度を１×１０−２Ｐａに設定し、次に表１の条件のもとで基体１０上にキャリア注入阻止層１１、光導電層１２、表面保護層１３を順次積層することにより行った。
【表１】
2006009111.tif 000003
【００６２】
以上の実施結果を表２に示す。
【表２】
2006009111.tif 000004
【００６３】
表２によれば、平均黒点数は比較例１に比べて実施例１〜２の方が少なく、良好な結果が得られている。従って、遮蔽部材を基体とガス供給手段との間に設けることが良好な膜の形成に有効であることがわかる。また遮蔽部材を回転させると特に有効であることがわかる。
【図面の簡単な説明】
【００６４】
【図１】本発明の一実施形態にかかる発熱体ＣＶＤ装置の側面図である。
【図２】図１の発熱体ＣＶＤ装置の上面図である。
【図３】本発明の他の実施形態にかかる発熱体ＣＶＤ装置の側面図である。
【図４】図３の発熱体ＣＶＤ装置の上面図である。
【図５】（ａ）及び（ｂ）は本発明の発熱体ＣＶＤ装置に組み込まれる遮蔽部材の一例を示す概略図である。
【図６】本発明の他の実施形態にかかる発熱体ＣＶＤ装置の側面図である。
【図７】実施例、比較例において作製したａ−Ｓｉ感光体の断面図である。
【図８】従来の発熱体ＣＶＤ装置の側面図である。
【符号の説明】
【００６５】
１・・・真空容器
２・・・基体
３・・・基体支持体
４・・・発熱体
５・・・電極
６・・・ガス排気口
７・・・ガス供給手段
７ａ・・・ガス吹き出し孔
８，２０・・・回転伝達手段
９・・・遮蔽部材
９ａ・・・穴部
１０・・・Ａｌ基体
１１・・・キャリア注入阻止層
１２・・・光導電層
１３・・・表面保護層
１４・・・感光体
１８，１９・・・回転手段
【図１】
2006009111.tif 000005
【図２】
2006009111.tif 000006
【図３】
2006009111.tif 000007
【図４】
2006009111.tif 000008
【図５】
2006009111.tif 000009
【図６】
2006009111.tif 000010
【図７】
2006009111.tif 000011
【図８】
2006009111.tif 000012